Brevet FR2496286A1 — publié le 19820618

MATERIEL DE PLAQUE D'IMPRESSION LITHOGRAPHIQUE PHOTO- SENSIBLE La présente invention concerne un matériel de plaque d'impression lithographique photosensible. Elle concerne plus précisément un matériel de plaque d'im- pression lithographique photosensible comprenant une couche photosensible et, couchée sur la surface de cet- te dernière, une feuille détachable, cette feuille dé- tachable conférant à la plaque d'impression lithographi- que photosensible d'excellentes propriétés à la coupe, pouvant être retirée facilement de-la plaque après la coupe et avant utilisation de la plaque, ne provoquant pas d'électrisation de la plaque au moment o on la re- tire, et maintenant un contact ferme dans les opérations de fabrication. Les feuilles détachablespour plaques d'impres- sion photosensibles étaient utilisées à l'origine dans le but de protéger les faces des plaques. Toutefois, depuis que l'utilisation de plaques photosensibles lithographi- ques à plaques de base en aluminium a pris une grande ex- tension, on exige de ces feuilles détachables qu'elles satisfassent à de plus hautes exigences à la fabrication et à l'utilisation. Ainsi, à la fabrication des matières de pla- ques d'impression photosensibles, lés feuilles détacha- bles doivent satisfaire aux exigences suivantes: (1) les matériels de plaque d'impression photo- sensible sont en général emballés en lots de plusieurs dizaines de matériels de plaque qui sont empilés. Au cours des opérations d'emballage, plusieurs dizaines de maté- riels de plaque d'impression sont coupés à une dimension déterminée par un couteau de calibrage. Dans cette opé- ration, les feuilles détachables classiques endommagent le fil du couteau après un certain nombre de coupes. Une fois le fil endommagé, la surface de coupe n'est plus parfaitement plane et se transforme en une surface déchi- quetée si rugueuse que la poursuite de la production des plaques d'impression devient pratiquement impossible. Ainsi donc, il est nécessaire d'améliorer les propriétés des feuilles détachables à la coupe afin de prolonger la durée de service du fil de coupe. (2) Avec l'extension de la plaque photosensible lithographique, on a été amené à exploiter des systèmes automatiques de fabrication en masse. Dans ces systèmes, en général, une feuille détachable est appliquée par la- minage à la surface de chacun des matériels de plaque d'impression photosensible et le stratifié formé est transporté par exemple sur un transporteur à tapis puis mis en pile. Dans ces opérations, la feuille détachable doit rester en contact ferme et serré et ne pas glisser de sa position ni se détacher de la surface du matériel de pla- que. Un moyen particulier exploité à cet effet consiste à électriser le stratifié, par exemple-par une décharge corona. Ce traitement doit conduire à.un contact ferme et stable entre la feuille détachable et la plaque. Par ailleurs, à l'utilisation des matériels de plaque d'impression photosensible, les feuilles déta- chables doivent répondre aux exigences suivantes: (3) Si, à la fabrication, on exige un contact ferme et stable entre la feuille détachable et le maté- riel de plaque, une feuille détachable qui assure un con- tact d'une ténacité excessive présente également un in- convénient: elle ne peut pas être retirée facilement par arrachement avant utilisation de la matière de plaque d'impression photosensible. Si, pour retirer la feuille détachable, on exerce une force trop grande, on endommage la couche photosensible du matériel de plaque, ce qui affecte la formation d'images. Par conséquent, il est nécessaire que les feuilles détachables puissent être retirées facilement des matières de plaque d'impression avant utilisation. (4) Avant utilisation des plaques d'impression photosensibles, on retire les feuilles détachables inter- posées. Avec les feuilles détachables de la technique an- térieure, cette opération s'accompagnait d'une électrisa- tion par frottement, conduisant fréquemment à un choc électrique affectant l'efficacité opératoire. Il faut donc éviter cette électrisation des feuilles détachables par l'électricité statique. Il existe un besoin en une feuille détachable qui satisfasse à toutes les exigences énumérées ci-dessus. Jusqu'à présent, on ne connaissait pas de feuilles déta- chables qui satisfassent à toutes ces exigences. Ainsi, avec les feuilles détachables classi- ques constituées de pâte à papier naturelle, comme on l'a dit plus haut, le fil d'un couteau est endommagé après un certain nombre de coupes. Les feuilles détachables avec revêtement préalable de résine synthétique ou lami- nées se détachent mal et provoquent des formations no- tables d'électricité statique bien que-ce type de feuil- le détachable prolonge la durée de service d'un fil de couteau. Une autre feuille détachable mise au point an- -térieurement comprend du papier contenant une cire (de- mande de brevet japonais publiée sous le no 88 062/1980) ou un acide gras ou un sel d'acide gras (demande de bre- vet japonais publiée sous le n0 118 041/1980). Toutefois, les propriétés à la coupe de ces feuilles détachables ne peuvent pas encore être considérées comme satisfaisantes, et leurs propriétés antistatiques et au transport sont également insuffisantes. Compte tenu de ce qui vient d'être exposé, la Demanderesse a procédé à des études approfondies et a trouvé qu'on pouvait obtenir d'excellentes feuilles dé- tachables pour matériaux de plaques d'impression litho- graphiques photosensibles, satisfaisant à toutes les exigences mentionnées ci-dessus, par l'incorporation d'une pâte synthétique polyoléfinique et un halogénure de métal. alcalin dans la pâte à papier naturelle. Cette découverte est à la base de l'invention. Ainsi donc, en résumé, l'invention réside dans un matériel de plaque d'impression lithographique photo- sensible comprenant une couche photosensible et, couchée sur la surface de cette dernière, une feuille détachable, celle-ci comprenant de la pâte à papier naturelle, 5 à % en poids d'une pàte synthétique polyoléfinique et 0,2 à 2 % en poids d'un halogénure de métal alcalin. La pâte synthétique polyoléfinique qu'on uti- lise dans l'invention peut consister en une pâte de po- lyéthylène, une pâte de polypropylène ou une pâte analo- gue. On préfère la pâte de polyéthylène en raison de ses facilités d'approvisionnement. Lorsque la teneur en pâte synthétique polyoléfinique dépasse 50 %, la feuille détachable ne répond pas aux exigences requises à l'uti- lisation, notamment en ce qui concerne sa capacité de détachement et ses propriétés antistatiques; par contre, les exigences requises au niveau de la fabrication, c'est- à-dire les propriétés à la coupe et au transport, sont satisfaites. Au contraire, si la pâte synthétique poly- oléfinique est présente en proportion inférieure à 5 %, la feuille détachable pose certains problèmes pour ce qui concerne les propriétés à la coupe et au transport. En d'autres termes, la feuille détachable endommage le fil du couteau, conduisant à une durée de service amoindrie de ce dernier, et le contact maintenu n'est pas ferme même lorsqu'on électrise par une décharge corona, de sorte que la feuille détachable glisse de sa position au cours du transport. Par conséquent, pour satisfaire à toutes les exigences requises au niveau desfeuilles détachables, la teneur en pâte synthétique polyoléfinique doit se si- tuer dans l'intervalle de 5 à 50 X en poids. Parmi les halogénures de métaux alcalins qu'on utilise dans l'invention, on peut citer le chlorure de lithium, le chlorure de sodium, le chlorure de potassium et les sels analogues. Le chlorure de sodium est parti- culièrement efficace. Lorsque la teneur en halogénure de métal al- calin dépasse 2 %, les propriétés antistatiques de la feuille détachable sont satisfaisantes, il y a peu d'é- lectricité statique produite. Mais toutefois, lors des opérations de fabrication, on se heurte à certains pro- blèmes au transport parce que la décharge corona ou un traitement analogue appliqué pour améliorer la solidité du contact de la feuille détachable n'électrise pas suf- fisamment cette dernière. D'autre part, les propriétés antistatiques d'une feuille détachable contenant moins de 0,2 % d'un halogénure-de métal alcalin ne sont nulle- ment améliorées, de sorte que la feuille détachable se travaille mal, même si elle ne pose pas de problème au transport. Par conséquent, pour satisfaire à toutes les exigences requises, les feuilles détachables doivent con- tenir l'halogénure de métal alcalin en proportions dans l'intervalle de 0,2 à 2 % en poids. Les feuilles détachablespour matériels de plaque d'impression lithographique photosensible selon l'invention peuvent être préparées en ajoutant une pâte synthétique oléfinique et un halogénure de métal alcalin à une pâte à papier et en formant ensuite la feuille. On peut également ajouter uniquement la pâte synthétique polyoléfinique à la pâte à papier. Le mélange est ensuite envoyé à la'fabrication de la feuille et le papier obte- nu est impregné par une solution d'un halogénure de métal alcalin. Le matériel de plaque d'impression photosen- sible selon l'invention peut consister en un matériel de plaque lithographique comprenant un support de métal, tel qu'un support d'aluminium, de fer, de zinc ou de ma- gnésium. Parmi les diverses plaques photosensibles, celles dans lesquelles les couches photosensibles con- tiennent un groupe quinone-diazide en tant que groupe sensible (cf. par exemple T. Tsunoda "Photopolymers", Japan Printing Society (1972) pages 74 à 77) sont particulièrement appréciées. Les exemples qui suivent illustrent l'invention sous toutefois en limiter la portée; dans ces exemples, les indications de parties et de pourcentages s'entendent en poids sauf mention contraire. EXEMPLE 1 On roie une pâte A papier consistant en parties de pate NBKP blanchie et 30 parties de pâte LBKP blanchie à la consistance de 50 SR et on ajoute 40 parties de pâte de polyéthylène dispersée au préalable. Le mélange est transformé en feuilles dans une machine à papier Fourdrinier et le papier est ensuite imprégné par une solution aqueuse de chlorure de sodium à 0,5 % à la presse à encoller puis séché à une température de 90 à llQ0 C; on obtient des feuilles détachables pesant g/m2. La feuille détachable contient 0,2 g/m2 (0,4 %) de chlorure de sodium. La plaque d'impression lithographique photosen- sible sur laquelle on applique la feuille détachable est une plaque photosensible préparée par application en re- vêtement sur une plaque d'aluminium grainée et anodisée d'une solution sensibilisante qui consiste en 5 parties de l'ester 1,2-naphtoquinonediazide-5-sulfonique d'une résine du type novolaque phénol-formaldéhyde (contenant moles % de phénol), 10 parties d'une résine phénoli- que du type novolaque, 0,2 partie du colorant BOH (Bleu Basique n 7 du C. I.) et 100 parties d'éther monoéthy- lique de l'éthylène glycol. La plaque photosensible et la feuille détachable sont mises en contact intime et on procède à des essais de coupe, de ténacité de contact, de détachement et d'électrisation. Les conditions obser- vées dans les essais et les résultats obtenus sont rap- portés dans le tableau I ci-après qui contient également les résultats obtenus avec les feuilles détachables uti- lisées à titre comparatif et mises en contact intime avec des plaques photosensibles similaires et soumises aux mêmes épreuves. EXEMPLE 2 On prépare une feuille détachable au poids de g/m2 comme décrit dans l'exemple 1, mais avec une quantité de pâte de polyéthylène qui est de 10, 6 parties (15 %) et avec du chlorure de potassium à la place du chlorure de sodium. La feuille détachable contient 0,25 g/m2 (0,5 %) de chlorure de potassium. EXEMPLE 3 On prépare une feuille détachable comme décrit dans l'exemple 1, mais en remplaçant la pâte de polyéthy- lène par 25,7 parties (30 %) de pâte de polypropylène. EXEMPLE COMPARATIF 1 On ajoute une colle à la résine en quantité d'une partie (en matières sèches) à 100 parties de la pâte utilisée dans l'exemple 1 et on forme à partir du mélange une feuille à la machine Fourdrinier. La feuille est ensuite encollée en surface par une dispersion de cire (contenant 2 % en matières sèches d'une cire fondant à 800C) à la presse à encoller; la colle est appliquée à la feuille en quantité de 15 ml/m2; la feuille est ensuite séchée à une température de 80 à 900C; on ob- tient une feuille détachable pesant 50 g/m2. EXEMPLE COMPARATIF 2 A 100 parties de la même pâte à papier que dans l'exemple 1, on ajoute 3 parties de stéarate de sodium dilué dans 15 parties d'eau chaude et dissous par chauffage à 900C. Le mélange est ensuite transformé en feuilles qui sont séchées comme décrit dans l'exem- ple 1; on obtient une feuille détachable au poids de g/m2. EXEMPLE COMPARATIF 3 On prépare une feuille détachable comme décrit dans l'exemple 1, mais sans ajouter de pâte de polyéthy- lène ni de chlorure de sodium. EXEMPLE COMPARATIF 4 On prépare une feuille détachable comme décrit dans l'exemple 1, mais la quantité de pâte de polyéthy- lène ajoutée est de 140 parties (70 %) et on n'ajoute pas de chlorure de sodium. EXEMPLE COMPARATIF 5 On prépare une feuille détachable comme dé- crit dans l'exemple 1, mais la quantité de pâte de po- lyéthylène utilisée est de 10,6 parties (15 %) et le chlo- rure de sodium est utilisé à l'état de solution aqueuse à 10 %. La feuille détachable contient 4 g/m2 (8 %) de chlorure de sodium. EXEMPLE COMPARATIF 6 On prépare une feuille détachable comme décrit dans l'exemple 1, mais la quantité de pâte de polyéthy- lène utilisée est de 10,6 parties (15 %) et pour l'impré- gnation on utilise une solution aqueuse de chlorure de sodium à 0,13 %. La feuille détachable contient 0,05 g/m2 (0,1 %) de chlorure de sodium. EXEMPLE COMPARATIF 7 On prépare une feuille détachable comme décrit dans l'exemple 1, mais la quantité de pâte de polyéthy- lène utilisée est de 10,2 parties (2 %). TABLEAU I: Résultats des essais Pâte synthétique Halogénure.de el *2 3 Propriétés d'électrisation4 polyoléf inique netal Proprie- Solidité Facili-3 R.esistance i VoaIge (teneur) alcalin' tés à la idu té d'enElectricité spécifique chargé (teneur coupe contact lèvernentstatique de surface (Volts) pâte de- polyéthy- NaCI I ___ __l Exe,,,p1elèlêne (40 %) NaCl (++) ( +) ( )( (ohms) Exe,,ple 1 O lène.0O' %) - 0,, 3,2 x 1010 135 e pâte de polyéthy- KCI " 2 lène (152%) (0,5%) (++) (+) W (+) 1 lène (15 %)' (o, 5%) (++) ( +) (+) pâte de polypro- NaCI + + pylène (30 %) (o, 4 I) c,, __ Comte-. (contenant de (+) (+) (+) Exemple I la cire) " 2 (conte n.% du (+) (o) (O () + ______________stéarate de Na) ___ _ " 3 -(-) (++) (++) (-) 9, o 310 4 pâte de polyéthy- lène (70 %) (+ (+)() ( .......DTD: ( pâte de polyéthy-NaCl (10 x 1010 120 lèn10e (15 %) lène (15 %) 8 %) (++) (-) (++) 0% o co c. x 1 Les propriétés à la coupe ont été appréciées par le nombre maximum de coupes réalisable avant que la surface de coupe perde l'état de poli miroir. R 2 Les feuilles détachables ont été appliquées par laminage sur les plaques photosensibles d'aluminium et l'intimité du contact a été assurée par une décharge corona. Les stratiliés laminés formés ont ensuite été transportés sur un transporteur à tapis et empilés à la machine. Au cours de ces opérations, on observe les stratifiés et on enregistre les déplacements éventuels des feuilles détachables hors de leur position, leur dé- collage ou leur froissement. Les résultats de ces obser- vations sont exprimes co.icme indiqué ci-après. * 3 On réalise un contact intime entre la feuille détachable et la plaque photosensible d'aluminium et on vérifie que la feuille détachable peut être retirée faci- lement de la plaque par arrachement, sans endommager la couche photosensible. Les résultats sont exprimés comme indiqué ci-après. x 4 Les propriétés d'électrisation statique sont appréciées par contact étroit entre la feuille détachable et la plaque photosensible d'aluminium. On note l'appari- tion éventuelle de phénomènes tels que le choc électrique ressenti par l'opérateur à la suite d'une production d'électricité statique, l'apparition d'un bruit de cra- quement dû à la décharge ou l'émission d'étincelles. On détermine la résistance spécifique de surface et la tension de charge dans la feuille détachable en tant que propriétés physiques fondamentales dans les conditions suivantes: - résistance spécifique de surface (ohms) mesure à une température de 27,50C et une humidité rela- tive de 43 %; - tension de charge (volts): on met la feuille détachable et la plaque photosensible (Siu type SMP positif "Sakura") en contact intime et on applique au stratifié une décharge corona de 6 kV à l'aide de l'appareil ana- lyseur de qualités électrostatiques du papier commercialisé par KAWAGUCHI DENKI, modèle SP-428. La tension de charge est la tension maximum du stratifié chargé dans ces conditions. Expressions des résultats (++) très bon (+) bon (O) modéré (-) mauvais Il est clair que l'invention n'est nullement limitée aux modes de réalisation préférés décrits ci- dessus à titre d'exemples et que l'homme de l'art peut y apporter des modifications sans pour autant sortir de son cadre. Revendications 1. Matériel de plaque d'impression lithogra- phique photosensible comprenant une couche photosensible et, couchée à la surface de cette dernière, une feuille détachable, caractérisée en ce que la feuille détachable comprend de la pâte à papier naturelle, 5 à 50 % en poids de pâte synthétique polyoléfinique et 0,2 à 2,0 es en poids d'un halogénure de métal alcalin. 2. Matériel selon la revendication 1, carac- térisée en ce que la pâte synthétique polyoléfinique est de la pâte de polyéthylène. 3. Matériel selon la revendication 1 ou 2, caractérisée en ce que l'halogénure de métal alcalin est le chlorure de sodium.